(57)【特許請求の範囲】
【請求項１】
密度が０．９５５〜０．９７０ｇ／ｃｍ３であるポリエチレン系樹脂（Ａ）５５〜８５重量部とビニル芳香族エラストマー（Ｂ）１５〜４５重量部の割合でそれぞれ含み（ただし、ポリエチレン系樹脂（Ａ）とビニル芳香族エラストマー（Ｂ）との合計で１００重量部となる。）、空孔率が５０％以上であり、透気度が２００秒／１００ｍｌ以下であり、
前記ビニル芳香族エラストマー（Ｂ）の温度２３０℃、荷重２．１６ｋｇにおけるメルトフローレート（ＭＦＲ）が１ｇ／１０分以下であり、かつ、
前記ビニル芳香族エラストマー（Ｂ）がスチレン−エチレン−プロピレンブロック共重合体、スチレン−エチレン−プロピレン−スチレンブロック共重合体、及びスチレン−エチレン−ブタジエン−スチレンブロック共重合体よりなる群から選ばれる１種又は２種以上である多孔フィルム。
【請求項２】
ポリエチレン系樹脂（Ａ）の温度１９０℃、荷重２．１６ｋｇにおけるメルトフローレート（ＭＦＲ）が０．１〜１０ｇ／１０分である請求項１に記載の多孔フィルム。
【請求項３】
厚みが７０μｍ以上である請求項１または２に記載の多孔フィルム。
【請求項４】
二軸延伸フィルムである請求項１〜３のいずれかに記載の多孔フィルム。
【請求項５】
ポリエチレン系樹脂（Ａ）とビニル芳香族エラストマー（Ｂ）との合計１００重量部に対し、結晶核剤（Ｃ）を０．００１〜１０重量部含む請求項１〜４の何れかに記載の多孔フィルム。
【請求項６】
ビニル芳香族エラストマー（Ｂ）中のビニル芳香族化合物に由来する構成単位の含有量が１０〜４０重量％である請求項１〜５のいずれかに記載の多孔フィルム。
【請求項７】
請求項１〜６のいずれかに記載の多孔フィルムを備えた液体用フィルター。
【発明の詳細な説明】
【技術分野】
【０００１】
本発明は多孔フィルムに関する。本発明の多孔フィルムは、包装用品、衛生用品、畜産用品、農業用品、建築用品、医療用品、光拡散板、反射シート、電池用セパレーターまたは、分離膜として利用でき、特に食品関連分野、製薬・化粧品分野、化学工業品分野、電子工業分野に利用される濾過膜として好適に用いられるものである。
本発明はまた、この多孔フィルムを備えた水処理用フィルターに関する。
【背景技術】
【０００２】
精密濾過膜や限外濾過膜等の多孔フィルムによる濾過操作は、自動車産業（電着塗料回収再利用システム）、半導体産業（超純水製造）、医薬・食品産業（除菌、酵素精製）などの多方面にわたって実用化されている。特に近年は河川水等を除濁して飲料水や工業用水を製造するための手法としても多用されつつある。膜の素材としては、セルロース系、ポリアクリロニトリル系、ポリオレフィン系等多種多様のものが用いられている。
【０００３】
中でもポリオレフィン系重合体（ポリエチレン、ポリプロピレン、ポリフッ化ビニリデン等）は、疎水性で耐水性が高いため、水系濾過膜の素材として適しており、多用されている。これらポリオレフィン系重合体の中でも、廃棄時に問題となるハロゲン元素を含まず、かつ化学反応性の高い３級炭素原子が少ないために膜洗浄時の薬品劣化が起こりにくく、長期使用耐性が期待でき、かつ安価であるポリエチレンが、今後特に有望と考えられる。
【０００４】
従来、この種の高分子よりなる膜に微細な連通孔を多数形成した多孔フィルムを作製する技術としては、下記に記載するような種々の技術が提案されている。
【０００５】
例えば、特許文献１には、ポリプロピレン系樹脂にポリオレフィン・ポリスチレン系エラストマーを含有するシートを二軸延伸して多孔フィルムを得ることが開示されている。
【０００６】
特許文献２には、高分子量ポリエチレンと高密度ポリエチレンと充填剤を含む樹脂組成物からなるフィルムを延伸して多孔フィルムを得る方法が開示されている。
【０００７】
また、特許文献３には、超高分子量ポリエチレンと高密度ポリエチレンからなる組成物と製膜用溶剤とを含有する混合物を押出して延伸した後、製膜用溶剤を有機溶剤で抽出除去し、乾燥して多孔フィルムを製造する方法が開示されている。
【０００８】
特許文献４には、高密度ポリエチレンに無機充填剤を高い割合で充填し、延伸性の改良のためにエラストマー成分を添加し、延伸によって透湿性、透気性を保持しつつ耐透液性を両立させた多孔フィルムが開示されている。
【先行技術文献】
【特許文献】
【０００９】
【特許文献１】特開２０１４−１０１４４５号公報
【特許文献２】特開２００７−２９７５８３号公報
【特許文献３】特開２０１３−１０８０４５号公報
【特許文献４】国際公開第２０１４／０８８０６５号
【発明の概要】
【発明が解決しようとする課題】
【００１０】
特許文献１には、フィルム材料としてポリプロピレン系樹脂を用いることが記載されているが、特許文献１の実施例の透気度の値からすれば、得られる多孔フィルムの透気性能は低く、濾過膜として使用した場合、濾過速度が著しく低いものとなる。
【００１１】
特許文献２では、ポリエチレン系樹脂の多孔フィルムを延伸によって作製しているが、特許文献２の実施例の透気度の値からすれば、得られる多孔フィルムの透気性能は低く、濾過膜として使用した場合、濾過速度が著しく低いものとなる。また、特許文献２に記載の多孔フィルムは、硫酸バリウム、炭酸カルシウム等の充填剤が高い割合で添加されているため、この多孔フィルムを濾過膜として使用した場合、無機充填剤の脱離が起き、濾過液への溶出が懸念される。
【００１２】
特許文献３に記載の方法では、製膜用溶剤の抽出処理に要するコストが大きいという問題がある。また、抽出のための有機溶剤が大量に必要となり、環境への影響が懸念される。更には、特許文献３の実施例の透気度の値からすれば、得られる多孔フィルムの透気性能は低く、濾過膜として使用した場合、濾過速度が著しく低いものとなる。
【００１３】
特許文献４に記載の多孔フィルムは、ポリエチレン樹脂と無機充填剤との界面で延伸剥離された多孔フィルムであり、無機充填剤が高い割合で添加されているため、濾過膜として使用をした場合、無機充填剤の脱離が起き、濾過液への溶出が懸念される。また、耐透液性を考慮したフィルムであるため透気性能は低く、濾過膜として使用した場合、濾過速度が著しく低いものとなる。
【００１４】
本発明の課題は、空孔率が高く、透気性能に優れ、自動車産業（電着塗料回収再利用システム）、半導体産業（超純水製造）、医薬・食品産業（除菌、酵素精製）などで使用される濾過膜として有用な濾過速度、濾過寿命、濾過精度に優れたポリエチレン製多孔フィルムを安価にかつ生産性良く提供することにある。
【課題を解決するための手段】
【００１５】
本発明者らは、上記の実情に鑑み鋭意検討した結果、以下の発明が上記の課題を解決できることを見出し、本発明を完成するに至った。
【００１６】
すなわち、第１の発明によれば、密度が０．９５５〜０．９７０ｇ／ｃｍ３であるポリエチレン系樹脂（Ａ）５５〜８５重量部とビニル芳香族エラストマー（Ｂ）１５〜４５重量部の割合でそれぞれ含み（ただし、ポリエチレン系樹脂（Ａ）とビニル芳香族エラストマー（Ｂ）との合計で１００重量部となる。）、空孔率が５０％以上であり、透気度が２００秒／１００ｍｌ以下であることを特徴とする多孔フィルムが提供される。
【００１７】
さらに、第２の発明によれば、第１の発明において、前記ビニル芳香族エラストマー（Ｂ）の温度２３０℃、荷重２．１６ｋｇにおけるメルトフローレート（ＭＦＲ）が１ｇ／１０分以下である多孔フィルムが提供される。
【００１８】
また、第３の発明によれば、第１または２の発明において、ポリエチレン系樹脂（Ａ）の温度１９０℃、荷重２．１６ｋｇにおけるメルトフローレート（ＭＦＲ）が０．１〜１０ｇ／１０分である多孔フィルムが提供される。
【００１９】
さらに、第４の発明によれば、第１〜３のいずれかの発明において、厚みが７０μｍ以上である多孔フィルムが提供される。
【００２０】
また、第５の発明によれば、第１〜４のいずれかの発明において、二軸延伸フィルムである多孔フィルムが提供される。
【００２１】
さらに、第６の発明によれば、第１〜５のいずれかの発明において、ポリエチレン系樹脂（Ａ）とビニル芳香族エラストマー（Ｂ）との合計１００重量部に対し、結晶核剤（Ｃ）を０．００１〜１０重量部含む多孔フィルムが提供される。
【００２２】
また、第７の発明によれば、第１〜６のいずれかの発明において、ビニル芳香族エラストマー（Ｂ）がビニル芳香族化合物に由来する構成単位の含有量が１０〜４０重量％の、スチレン−エチレン−プロピレンブロック共重合体、スチレン−エチレン−プロピレン−スチレンブロック共重合体、及びスチレン−エチレン−ブタジエン−スチレンブロック共重合体よりなる群から選ばれる１種又は２種以上である多孔フィルムが提供される。
【００２３】
さらに、第８の発明によれば、第１〜７のいずれかの発明に係る多孔フィルムを備えた液体用フィルターが提供される。
【発明の効果】
【００２４】
本発明によれば、空孔率が高く、透気度が小さく透気性能に優れ、濾過速度、濾過寿命、濾過精度に優れたポリエチレン多孔フィルムを安価にかつ生産性良く提供することが可能となる。
本発明の多孔フィルムは、自動車産業（電着塗料回収再利用システム）、半導体産業（超純水製造）、医薬・食品産業（除菌、酵素精製）などで使用される濾過膜として有用である。
【発明を実施するための形態】
【００２５】
以下に本発明の実施の形態を詳細に説明する。
【００２６】
なお、本発明における数値範囲の上限値及び下限値は、本発明が特性する数値範囲内から僅かに外れる場合であっても、当該数値範囲内と同様の作用効果を備えている限り本発明の均等範囲に包含するものである。また、本発明における主成分とは、最も多量に含有されている成分のことであり、通常５０重量％以上、好ましくは７０重量％以上、更に好ましくは８０重量％以上、含有する成分のことである。
【００２７】
本発明の多孔フィルムは、密度が０．９５５〜０．９７０ｇ／ｃｍ３であるポリエチレン系樹脂（Ａ）５５〜８５重量部とビニル芳香族エラストマー（Ｂ）１５〜４５重量部の割合でそれぞれ含み（ただし、ポリエチレン系樹脂（Ａ）とビニル芳香族エラストマー（Ｂ）との合計で１００重量部となる。）、空孔率が５０％以上であり、透気度が２００秒／１００ｍｌ以下であることを特徴とする。
【００２８】
このような本発明の多孔フィルムは、例えば、ポリエチレン系樹脂（Ａ）とビニル芳香族エラストマー（Ｂ）を主成分とするポリエチレン系樹脂組成物を用いて製膜した未延伸シートを、少なくとも一軸方向に延伸して多孔化することにより製造される。
以下、本発明の多孔フィルムの製造に用いられるポリエチレン系樹脂組成物を「本発明のポリエチレン系樹脂組成物」と称す場合がある。
【００２９】
本発明の多孔フィルムは、海部をポリエチレン系樹脂（Ａ）、島部をビニル芳香族エラストマー（Ｂ）としたシートの延伸工程の際に、海部であるポリエチレン系樹脂（Ａ）と島部であるビニル芳香族エラストマー（Ｂ）の界面に応力集中させてボイドを形成させ、多孔化させることにより製造される。本発明の多孔フィルムは微細で孔径が均一な孔が多数あるため連通孔を形成しやすく、結果として空孔率が高く、かつ、透気度が低く透気性能に優れたフィルムとなる。特許文献４のように、硫酸バリウム、炭酸カルシウム等の無機充填剤を高い割合で含む未延伸シートを延伸して製造される多孔フィルムは、ベース樹脂と無機充填剤との界面で延伸剥離された多孔フィルムであり、無機充填剤の凝集により延伸ムラが生じ、孔の大きさの不均一性及び孔形成のバラツキにより、本発明の多孔フィルムに比較して連通孔を形成し難いと考えられる。従って、空孔形成の割合が低い多孔構造となり、透気度も劣るフィルムとなる。
後述するように、本発明の多孔フィルムを二軸延伸フィルムとすることで、多孔構造の制御が可能となり、空孔率が高く、透気性能が優れたフィルムとすることができる。
また、本発明の多孔フィルムが結晶核剤（Ｃ）を含有することにより、より緻密で均一な多孔構造を形成しやすくなり、延伸により透気度が低く透気性能が優れたフィルムとなりやすい。
【００３０】
１．ポリエチレン系樹脂（Ａ）
本発明におけるポリエチレン系樹脂（Ａ）は、主としてエチレンに由来する構成単位（以下「エチレン単位」と称す場合がある。）からなる重合体又は共重合体であり、好ましくはエチレン単位が全構成単位の９０重量％以上であるポリエチレンである。濾過膜としての使用を考慮した場合、ポリエチレン系樹脂は、廃棄時に問題となるハロゲン元素を含まず、かつ反応性の高い官能基や原子を含まない樹脂であるので膜洗浄時の薬品劣化が起こりにくく、長期使用耐性が期待できる。
【００３１】
ポリエチレン系樹脂（Ａ）は、具体的には、エチレンの単独重合体であってもよく、また、エチレン単位９０重量％以上とα−オレフィンに由来する構成単位（以下「α−オレフィン単位」と称す場合がある。）１０重量％以下との共重合体であってもよい。ポリエチレン系樹脂（Ａ）が共重合体の場合に使用されるα−オレフィンとしては、プロピレン、１−ブテン、１−ペンテン、１−ヘキセン、１−オクテン、１−デセン、１−ドデセン、４−メチル−１−ペンテン、３−メチル−１−ペンテン等の１種又は２種以上を挙げることができる。
【００３２】
ポリエチレン系樹脂（Ａ）には、超高分子量ポリエチレン、高密度ポリエチレン、中密度ポリエチレン、分岐状低密度ポリエチレンおよび鎖状低密度ポリエチレンが挙げられる。結晶性、機械強度、経済性の観点から、高密度ポリエチレンが好ましい。
【００３３】
ポリエチレン系樹脂（Ａ）は、その密度が０．９５５〜０．９７０ｇ／ｃｍ３であることを必須とし、０．９５５〜０．９６５ｇ／ｃｍ３であることが好ましい。ポリエチレン系樹脂（Ａ）の密度が０．９５５ｇ／ｃｍ３未満であると、得られる多孔フィルムの結晶部分が少ないため、目的とする多孔構造の形成が困難となり、優れた濾過性能を満たすための空孔率を有する多孔フィルムを形成し得ない。一方、密度が０．９７０ｇ／ｃｍ３を超えると結晶部分が多すぎるため、延伸ムラのある多孔フィルムとなる。
【００３４】
また、ポリエチレン系樹脂（Ａ）のメルトフローレート（ＭＦＲ）は特に制限されるものではないが、通常、ＭＦＲは０．１〜１０ｇ／１０分であることが好ましく、０．２〜５ｇ／１０分であることがより好ましい。ＭＦＲが０．１ｇ／１０分以上であると、成形加工時において十分な溶融粘度を有し、高い生産性を確保することができる。一方、ＭＦＲが１０ｇ／１０分以下であると、十分な強度を有する多孔フィルムとすることができる。
【００３５】
ポリエチレン系樹脂（Ａ）の密度は、ＪＩＳ  Ｋ７１１２に従い、水中置換法で測定される。また、ＭＦＲはＪＩＳ  Ｋ７２１０に準拠して、温度１９０℃、荷重２．１６ｋｇの条件で測定される。
【００３６】
なお、ポリエチレン系樹脂（Ａ）は、１種を単独で用いてもよく、構成単位や密度、ＭＦＲ等の物性の異なるものの２種以上を混合して用いてもよい。
【００３７】
２．ビニル芳香族エラストマー（Ｂ）
本発明においては、ポリエチレン系樹脂（Ａ）に対し、ビニル芳香族エラストマー（Ｂ）を所定の割合で含むことが重要である。ビニル芳香族エラストマー（Ｂ）を含むことにより、微細で均一性の高い多孔構造を効率的に得ることが可能となり、空孔の形状や孔径を制御し易くなる。
【００３８】
本発明におけるビニル芳香族エラストマー（Ｂ）とは、スチレン等のビニル芳香族化合物に由来する構成単位を含む熱可塑性エラストマーの１種で、軟質成分（例えばブタジエンに由来する構成単位）と硬質成分（例えばスチレンに由来する構成単位）との連続体からなる共重合体である。
【００３９】
この共重合体の種類については、ランダム共重合体、ブロック共重合体、グラフト共重合体が挙げられる。一般にブロック共重合体としては、線状ブロック構造や放射状枝分れブロック構造等種々のものが知られている。本発明においてはいずれの構造のものを用いてもよい。
【００４０】
本発明に用いられるビニル芳香族エラストマー（Ｂ）は、温度２３０℃、荷重２．１６ｋｇにおけるメルトフローレート（ＭＦＲ）が１ｇ／１０分以下であることが好ましい。これは、本発明のポリエチレン系樹脂組成物中に分散したビニル芳香族エラストマー（Ｂ）は、ポリエチレン系樹脂（Ａ）との粘度差によってその形状が変化するが、ＭＦＲが上記上限以下のものであれば、その形状が球状になり易いからである。球状分散したドメインは、アスペクト比が大きなドメインとは異なり、その後の延伸工程によって得られる多孔構造の均一性が高くなり易く、物性安定性に優れるので好ましい。さらに、ＭＦＲが上記上限以下であれば、延伸工程において、高い弾性率を有するマトリックスと低い弾性率のドメイン界面部分に応力が集中しやすくなるため、開孔起点が生じやすく、多孔化し易いという特徴を有する。ビニル芳香族エラストマー（Ｂ）のＭＦＲの下限については特に制限はないが、通常、０．０１ｇ／１０分以上である。
【００４１】
ビニル芳香族エラストマー（Ｂ）のＭＦＲはＪＩＳ  Ｋ７２１０に準拠して、温度２３０℃、荷重２．１６ｋｇの条件で測定される。
【００４２】
また、本発明におけるビニル芳香族エラストマー（Ｂ）は、スチレン等のビニル芳香族化合物に由来する構成単位の含有量が１０〜４０重量％であることが好ましく、１５〜３５重量％であることがより好ましい。ビニル芳香族エラストマー（Ｂ）中のスチレン等のビニル芳香族化合物に由来する構成単位の含有量が１０重量％以上であることにより、効果的に本発明のポリエチレン系樹脂組成物中にドメインを形成することができ、４０重量％以下であることにより、過度に大きなドメイン形成を抑制することができる。
【００４３】
前記ビニル芳香族エラストマー（Ｂ）の具体的な種類については特に限定しないが、スチレン−ブタジエンブロック共重合体（ＳＢＲ）、水素添加スチレン−ブタジエンブロック共重合体（ＳＥＢ）、スチレン−ブタジエン−スチレンブロック共重合体（ＳＢＳ）、スチレン−ブタジエン−ブチレン−スチレンブロック共重合体（ＳＢＢＳ）、スチレン−エチレン−ブタジエン−スチレンブロック共重合体（ＳＥＢＳ）、スチレン−イソプレンブロック共重合体（ＳＩＲ）、スチレン−エチレン−プロピレンブロック共重合体（ＳＥＰ）、スチレン−イソプレン−スチレンブロック共重合体（ＳＩＳ）、スチレン−エチレン−プロピレン−スチレンブロック共重合体（ＳＥＰＳ）、スチレン−エチレン−エチレン−プロピレン−スチレンブロック共重合体（ＳＥＥＰＳ）などが挙げられる。
【００４４】
本発明のポリエチレン系樹脂組成物中にビニル芳香族エラストマー（Ｂ）を効率的に分散させるためには、前記ビニル芳香族エラストマー（Ｂ）の中でも、ポリエチレン系樹脂（Ａ）との相溶性が高い、エチレン成分、ブタジエン成分が含有されているものが好ましく、中でも、スチレン−エチレン−プロピレンブロック共重合体（ＳＥＰ）、スチレン−エチレン−プロピレン−スチレンブロック共重合体（ＳＥＰＳ）、スチレン−エチレン−ブタジエン−スチレンブロック共重合体（ＳＥＢＳ）がより好ましい。
【００４５】
なお、ビニル芳香族エラストマー（Ｂ）は１種を単独で用いてもよく、軟質成分及び硬質成分の種類や割合、共重合構造や、ＭＦＲ等の物性の異なるものの２種以上を混合して用いてもよい。
【００４６】
３．ポリエチレン系樹脂（Ａ）とビニル芳香族エラストマー（Ｂ）の割合
本発明の多孔フィルムに含まれるポリエチレン系樹脂（Ａ）とビニル芳香族エラストマー（Ｂ）の割合は、ポリエチレン系樹脂（Ａ）５５〜８５重量部、ビニル芳香族エラストマー（Ｂ）１５〜４５重量部であり、好ましくはポリエチレン系樹脂（Ａ）６０〜８０重量部、ビニル芳香族エラストマー（Ｂ）２０〜４０重量部である（ただし、ポリエチレン系樹脂（Ａ）とビニル芳香族エラストマー（Ｂ）との合計で１００重量部）。
【００４７】
従って、本発明のポリエチレン系樹脂組成物に含まれるポリエチレン系樹脂（Ａ）とビニル芳香族エラストマー（Ｂ）の割合も、ポリエチレン系樹脂（Ａ）５５〜８５重量部、ビニル芳香族エラストマー（Ｂ）１５〜４５重量部であり、好ましくはポリエチレン系樹脂（Ａ）６０〜８０重量部、ビニル芳香族エラストマー（Ｂ）２０〜４０重量部である（ただし、ポリエチレン系樹脂（Ａ）とビニル芳香族エラストマー（Ｂ）との合計で１００重量部）。
【００４８】
ポリエチレン系樹脂（Ａ）が８５重量部以下でビニル芳香族エラストマー（Ｂ）が１５重量部以上であることによって、延伸による多孔化が生じやすくなり、十分な空気層を確保することで、透気性能の向上が期待できる。一方、ポリエチレン系樹脂（Ａ）が５５重量部以上でビニル芳香族エラストマー（Ｂ）が４５重量部以下であることによって、本発明のポリエチレン系樹脂組成物中のビニル芳香族エラストマー（Ｂ）同士が凝集を生じやすくなり、延伸による多孔化が生じ難くなる。
【００４９】
４．多孔フィルム中の他の成分
本発明の多孔フィルム及び本発明のポリエチレン系樹脂組成物には、本発明の効果を損なわない範囲において、前記のポリエチレン系樹脂（Ａ）、ビニル芳香族エラストマー（Ｂ）以外の成分、例えばポリエチレン系樹脂（Ａ）以外の他の樹脂を含有することを許容することができる。
【００５０】
他の樹脂としては、ポリオレフィン系樹脂、ポリスチレン系樹脂、ポリ塩化ビニル系樹脂、ポリ塩化ビニリデン系樹脂、塩素化ポリエチレン系樹脂、ポリエステル系樹脂、ポリカーボネート系樹脂、ポリアミド系樹脂、ポリアセタール系樹脂、アクリル系樹脂、エチレン酢酸ビニル共重合体、ポリメチルペンテン系樹脂、ポリビニルアルコール系樹脂、環状オレフィン系樹脂、ポリ乳酸系樹脂、ポリブチレンサクシネート系樹脂、ポリアクリロニトリル系樹脂、ポリエチレンオキサイド系樹脂、セルロース系樹脂、ポリイミド系樹脂、ポリウレタン系樹脂、ポリフェニレンスルフィド系樹脂、ポリフェニレンエーテル系樹脂、ポリビニルアセタール系樹脂、ポリブタジエン系樹脂、ポリブテン系樹脂、ポリアミドイミド系樹脂、ポリアミドビスマレイミド系樹脂、ポリアリレート系樹脂、ポリエーテルイミド系樹脂、ポリエーテルエーテルケトン系樹脂、ポリエーテルケトン系樹脂、ポリエーテルスルホン系樹脂、ポリケトン系樹脂、ポリサルフォン系樹脂、アラミド系樹脂、フッ素系樹脂等が挙げられる。これらは１種を単独で用いてもよく、２種以上を組み合わせて用いてもよい。
【００５１】
また、本発明の多孔フィルム及び本発明のポリエチレン系樹脂組成物には、前述した成分のほか、本発明の効果を著しく阻害しない範囲内で、一般に樹脂組成物に配合される添加剤を適宜含有することができ、これらの添加剤を含む場合、その含有量はポリエチレン系樹脂（Ａ）とビニル芳香族エラストマー（Ｂ）との合計１００重量部に対し、０．００１〜１０．０重量部とすることが好ましく、０．００２〜５．０重量部とするのがより好ましい。
【００５２】
前記添加剤としては、成形加工性、生産性および多孔フィルムの諸物性を改良・調整する目的で添加される、耳などのトリミングロス等から発生するリサイクル樹脂や、カーボンブラック等の顔料、結晶核剤、難燃剤、耐候性安定剤、耐熱安定剤、帯電防止剤、溶融粘度改良剤、架橋剤、滑剤、可塑剤、老化防止剤、酸化防止剤、光安定剤、紫外線吸収剤、中和剤、防曇剤、アンチブロッキング剤、スリップ剤、着色剤、分子吸着材などの添加剤が挙げられる。その中でも次に記載する結晶核剤を更に含有することが好ましい。
【００５３】
５．結晶核剤（Ｃ）
本発明のポリエチレン系樹脂組成物は、結晶核剤（Ｃ）を更に含有することが好ましい。結晶核剤（Ｃ）を含有することにより、前記ポリエチレン系樹脂（Ａ）の結晶化が促進され、結晶構造が緻密に均一化する。それゆえ、延伸前の樹脂組成物における前記ポリエチレン系樹脂（Ａ）は緻密に均一化した結晶部と、該結晶部間に存在する非晶部とからなり、前記ビニル芳香族エラストマー（Ｂ）は前記ポリエチレン系樹脂（Ａ）の非晶部に多く存在する。そのため、延伸により前記ポリエチレン系樹脂（Ａ）の緻密な結晶部と前記ビニル芳香族エラストマー（Ｂ）との界面で生じる多孔化は、マトリックスの結晶化に伴う弾性率の向上によって容易になり、かつ、結晶の緻密な均一化によって、得られる多孔構造も緻密で均一な多孔構造を形成しやすくなる。
【００５４】
本発明に用いる結晶核剤（Ｃ）は、ポリエチレン系樹脂（Ａ）の結晶性を向上させる効果が認められれば、その種類を特に制限するものではない。例えばジベンジリデンソルビトール（ＤＢＳ）化合物；１，３−Ｏ−ビス（３，４ジメチルベンジリデン）ソルビトール；ジアルキルベンジリデンソルビトール；少なくとも一つの塩素または臭素置換基を有するソルビトールのジアセタール；ジ（メチルまたはエチル置換ベンジリデン）ソルビトール；炭素環を形成する置換基を有するビス（３，４−ジアルキルベンジリデン）ソルビトール；脂肪族、脂環族、及び、芳香族のカルボン酸、ジカルボン酸または多塩基性ポリカルボン酸、相当する無水物、及び、金属塩などの有機酸の金属塩化合物；環式ビス−フェノールホスフェート、２ナトリウムビシクロ［２．２．１］ヘプテンジカルボン酸などの二環式ジカルボン酸及び塩化合物；ビシクロ［２．２．１］ヘプタン−ジカルボキシレートなどの二環式ジカルボキシレートの飽和の金属または有機の塩化合物；１，３：２，４−Ｏ−ジベンジリデン−Ｄ−ソルビトール、１，３：２，４−ビス−Ｏ−（ｍ−メチルベンジリデン）−Ｄ−ソルビトール、１，３：２，４−ビス−Ｏ−（ｍ−エチルベンジリデン）−Ｄ−ソルビトール、１，３：２，４−ビス−Ｏ−（ｍ−イソプロピルベンジリデン）−Ｄ−ソルビトール、１，３：２，４−ビス−Ｏ−（ｍ−ｎ−プロピルベンジリデン）−Ｄ−ソルビトール、１，３：２，４−ビス−Ｏ−（ｍ−ｎ−ブチルベンジリデン）−Ｄ−ソルビトール、１，３：２，４−ビス−Ｏ−（ｐ−メチルベンジリデン）−Ｄ−ソルビトール、１，３：２，４−ビス−Ｏ−（ｐ−エチルベンジリデン）−Ｄ−ソルビトール、１，３：２，４−ビス−Ｏ−（ｐ−イソプロピルベンジリデン）−Ｄ−ソルビトール、１，３：２，４−ビス−Ｏ−（ｐ−ｎ−プロピルベンジリデン）−Ｄ−ソルビトール、１，３：２，４−ビス−Ｏ−（ｐ−ｎ−ブチルベンジリデン）−Ｄ−ソルビトール、１，３：２，４−ビス−Ｏ−（２，３−ジメチルベンジリデン）−Ｄ−ソルビトール、１，３：２，４−ビス−Ｏ−（２，４−ジメチルベンジリデン）−Ｄ−ソルビトール、１，３：２，４−ビス−Ｏ−（２，５−ジメチルベンジリデン）−Ｄ−ソルビトール、１，３：２，４−ビス−Ｏ−（３，４−ジメチルベンジリデン）−Ｄ−ソルビトール、１，３：２，４−ビス−Ｏ−（３，５−ジメチルベンジリデン）−Ｄ−ソルビトール、１，３：２，４−ビス−Ｏ−（２，３−ジエチルベンジリデン）−Ｄ−ソルビトール、１，３：２，４−ビス−Ｏ−（２，４−ジエチルベンジリデン）−Ｄ−ソルビトール、１，３：２，４−ビス−Ｏ−（２，５−ジエチルベンジリデン）−Ｄ−ソルビトール、１，３：２，４−ビス−Ｏ−（３，４−ジエチルベンジリデン）−Ｄ−ソルビトール、１，３：２，４−ビス−Ｏ−（３，５−ジエチルベンジリデン）−Ｄ−ソルビトール、１，３：２，４−ビス−Ｏ−（２，４，５−トリメチルベンジリデン）−Ｄ−ソルビトール、１，３：２，４−ビス−Ｏ−（３，４，５−トリメチルベンジリデン）−Ｄ−ソルビトール、１，３：２，４−ビス−Ｏ−（２，４，５−トリエチルベンジリデン）−Ｄ−ソルビトール、１，３：２，４−ビス−Ｏ−（３，４，５−トリエチルベンジリデン）−Ｄ−ソルビトール、１，３：２，４−ビス−Ｏ−（ｐ−メチルオキシカルボニルベンジリデン）−Ｄ−ソルビトール、１，３：２，４−ビス−Ｏ−（ｐ−エチルオキシカルボニルベンジリデン）−Ｄ−ソルビトール、１，３：２，４−ビス−Ｏ−（ｐ−イソプロピルオキシカルボニルベンジリデン）−Ｄ−ソルビトール、１，３：２，４−ビス−Ｏ−（ｏ−ｎ−プロピルオキシカルボニルベンジリデン）−Ｄ−ソルビトール、１，３：２，４−ビス−Ｏ−（ｏ−ｎ−ブチルベンジリデン）−Ｄ−ソルビトール、１，３：２，４−ビス−Ｏ−（ｏ−クロロベンジリデン）−Ｄ−ソルビトール、１，３：２，４−ビス−Ｏ−（ｐ−クロロベンジリデン）−Ｄ−ソルビトール、１，３：２，４−ビス−Ｏ−［（５，６，７，８,−テトラヒドロ−１−ナフタレン）−１−メチレン］−Ｄ−ソルビトール、１，３：２，４−ビス−Ｏ−［（５，６，７，８,−テトラヒドロ−２−ナフタレン）−１−メチレン］−Ｄ−ソルビトール、１，３−Ｏ−ベンジリデン−２，４−Ｏ−ｐ−メチルベンジリデン−Ｄ−ソルビトール、１，３−Ｏ−ｐ−メチルベンジリデン−２，４−Ｏ−ベンジリデン−Ｄ−ソルビトール、１，３−Ｏ−ベンジリデン−２，４−Ｏ−ｐ−エチルベンジリデン−Ｄ−ソルビトール、１，３−Ｏ−ｐ−エチルベンジリデン−２，４−Ｏ−ベンジリデン−Ｄ−ソルビトール、１，３−Ｏ−ベンジリデン−２，４−Ｏ−ｐ−クロルベンジリデン−Ｄ−ソルビトール、１，３−Ｏ−ｐ−クロルベンジリデン−２，４−Ｏ−ベンジリデン−Ｄ−ソルビトール、１，３−Ｏ−ベンジリデン−２，４−Ｏ−（２，４−ジメチルベンジリデン）−Ｄ−ソルビトール、１，３−Ｏ−（２，４−ジメチルベンジリデン）−２，４−Ｏ−ベンジリデン−Ｄ−ソルビトール、１，３−Ｏ−ベンジリデン−２，４−Ｏ−（３，４−ジメチルベンジリデン）−Ｄ−ソルビトール、１，３−Ｏ−（３，４−ジメチルベンジリデン）−２，４−Ｏ−ベンジリデン−Ｄ−ソルビトール、１，３−Ｏ−ｐ−メチル−ベンジリデン−２，４−Ｏ−ｐ−エチルベンジリデンソルビトール、１，３−ｐ−エチル−ベンジリデン−２，４−ｐ−メチルベンジリデン−Ｄ−ソルビトール、１，３−Ｏ−ｐ−メチル−ベンジリデン−２，４−Ｏ−ｐ−クロルベンジリデン−Ｄ−ソルビトール、及び、１，３−Ｏ−ｐ−クロル−ベンジリデン−２，４−Ｏ−ｐ−メチルベンジリデン−Ｄ−ソルビトールなどのジアセタール化合物；ナトリウム２，２’−メチレン−ビス−（４，６−ジ−ｔｅｒｔ−ブチルフェニル）ホスフェート、アルミニウムビス［２，２’−メチレン−ビス−（４−６−ジ−ｔｅｒｔ−ブチルフェニル）ホスフェート］、燐酸２，２−メチレンビス（４，６−ジ−ｔｅｒｔ−ブチルフェニル）ナトリウムや、カプロン酸、エナント酸、カプリル酸、ペラルゴン酸、カプリン酸、ウンデカン酸、ラウリン酸、トリデカン酸、ミリスチン酸、ペンタデカン酸、パルミチン酸、マーガリン酸、ステアリン酸、ノナデカン酸、アラキン酸、ベヘニン酸、モンタン酸等の脂肪酸；オレイン酸アミド、エルカ酸アミド、ステアリン酸アミド、及び、ヘベニン酸アミドなどの脂肪酸アミド；ステアリン酸マグネシウム、ステアリン酸亜���、及び、ステアリン酸カルシウム等の脂肪酸金属塩；シリカ、タルク、カオリン、及び、炭化カルシウム等の無機粒子；グリセロール、グリセリンモノエステルなどの高級脂肪酸エステル、及び類似物を挙げることができる。
【００５５】
これらの中でも、オレイン酸アミド、エルカ酸アミド、ステアリン酸アミド、及び、ヘベニン酸アミドなどの脂肪酸アミド；ステアリン酸マグネシウム、ステアリン酸亜鉛、ステアリン酸カルシウム等の脂肪酸金属塩が特に好ましい。
【００５６】
結晶核剤（Ｃ）の具体例としては、新日本理化（株）の商品名「ゲルオールＤ」シリーズ、（株）ＡＤＥＫＡの商品名「アデカスタブ」シリーズ、ミリケンケミカル社の商品名「Ｍｉｌｌａｄ」シリーズ、「Ｈｙｐｅｒｆｏｒｍ」シリーズ、ＢＡＳＦ社の商品名「ＩＲＧＡＣＬＥＡＲ」シリーズ等が挙げられ、また結晶核剤のマスターバッチとしては理研ビタミン（株）の商品名「リケマスターＣＮ」シリーズ、ミリケンケミカル社の商品名「ＨＬ３−４」等が挙げられる。この中でも特に透明性を向上する効果が高いものとして、ミリケンケミカル社の商品名「ＨＹＰＥＲＦＯＲＭ  ＨＰＮ−２０Ｅ」、「ＨＬ３−４」、理研ビタミン（株）の商品名「リケマスターＣＮ−００１」「リケマスターＣＮ−００２」を挙げることができる。
【００５７】
結晶核剤（Ｃ）は１種を単独で用いてもよく、２種以上を併用してもよい。
【００５８】
結晶核剤（Ｃ）は、ポリエチレン系樹脂（Ａ）とビニル芳香族エラストマー（Ｂ）との合計１００重量部に対し、０．００１〜１０重量部の割合で用いることが好ましく、より好ましくは０．００５〜５重量部である。
【００５９】
なお、上記の結晶核剤（Ｃ）のうち、理研ビタミン（株）の商品名「リケマスターＣＮ−００１」「リケマスターＣＮ−００２」については、ポリエチレン系樹脂（Ａ）に対し、０．５〜５．０重量部用いることが好ましい。
【００６０】
６．多孔フィルム
以下、本発明の多孔フィルムの好適物性等について説明する。
【００６１】
（１）厚み
本発明の多孔フィルムの厚みは、特に制限されるものではないが、７０μｍ以上が好ましく、１００μｍ以上がより好ましい。一方、上限は３００μｍ以下が好ましく、２００μｍ以下がより好ましい。厚みが７０μｍ以上であれば、充分な強度を有することができる。また、厚みが３００μｍ以下であれば、小型化・軽量化が求められる用途に対しても使用が容易である。
【００６２】
（２）透気度
本発明の多孔フィルムの透気度は、２００秒／１００ｍｌ以下である。好ましくは１秒／１００ｍｌ以上１００秒／１００ｍｌ以下、より好ましくは５秒／１００ｍｌ以上５０秒／１００ｍｌ以下である。透気度が上記範囲であれば、強度と多孔性を両立した多孔フィルムとなるため好ましい。
【００６３】
また、多孔フィルムの透気度をフィルム厚み１μｍあたりに換算した値は、好ましくは０．０１秒／１００ｍｌ／μｍ以上０．３５秒／１００ｍｌ／μｍ以下、より好ましくは０．０２秒／１００ｍｌ／μｍ以上０．３０秒／１００ｍｌ／μｍ以下である。厚さ１μｍあたりの透気度が上記の範囲であると、以下に示す好適な濾過速度を有する多孔フィルムとなり易いため好ましい。
【００６４】
なお、多孔フィルムの透気度は、後掲の実施例の項に記載される方法で測定される。
【００６５】
（３）空孔率
空孔率は多孔構造を規定するための重要な要素であり、本発明の多孔フィルムにおける多孔層の空間部分の割合を示す数値である。一般に空孔率が高いほど、優れた濾過速度を有することが知られており、本発明の多孔フィルムは、空孔率が５０％以上であり、好ましくは６０％以上、より好ましくは６５％以上である。一方、空孔率の上限は９８％以下が好ましく、９５％以下がより好ましい。空孔率が５０％以上であれば、透気性能及び濾過速度に優れた多孔フィルムとなり、９８％以下であれば実用的な強度を得ることができる。
【００６６】
なお、多孔フィルムの空孔率は、後掲の実施例の項に記載される方法で測定される。
【００６７】
（４）濾過速度
本発明の多孔フィルムの濾過速度は、好ましくは１０ｍｌ／ｍｉｎ・ｃｍ２以上、より好ましくは１５ｍｌ／ｍｉｎ・ｃｍ２以上、更に好ましくは２０ｍｌ／ｍｉｎ・ｃｍ２以上である。一方、上限については、好ましくは１００ｍｌ／ｍｉｎ・ｃｍ２以下、より好ましくは９０ｍｌ／ｍｉｎ・ｃｍ２以下、更に好ましくは８０ｍｌ／ｍｉｎ・ｃｍ２以下である。濾過速度が上記範囲であれば、強度と濾過効率を両立した多孔フィルムとなる。
【００６８】
なお、濾過速度は、２５℃の空気雰囲気下において、所定の体積Ｖ（ｍｌ）のアセトンが０．０７ＭＰａの圧力で、有効濾過面積Ａ（ｃｍ２）の多孔フィルムを通過する時間ｔ（ｓｅｃ）を測定し、下記式に基づき算出される。
濾過速度［ｍｌ／ｍｉｎ・ｃｍ２］＝（Ｖ×６０）／（ｔ×Ａ）
【００６９】
（５）濾過寿命
本発明の多孔フィルムの濾過寿命は、好ましくは１．００ｇ／ｃｍ２以上である。一方、濾過寿命の上限については、好ましくは１０ｇ／ｃｍ２以下、より好ましくは５．０ｇ／ｃｍ２以下、更に好ましくは２．０ｇ／ｃｍ２以下である。濾過寿命が上記範囲であれば、濾過効率が良好な多孔フィルムとなる。
【００７０】
なお、多孔フィルムの濾過寿命（ｇ／ｃｍ２）は、日産化学社製コロイダルシリカ（製品名：スノーテックスＭＰ−４５４０Ｍ、平均粒子径：４５０ｎｍ、固形分：４０重量％、媒体：水）をシリカ濃度４重量％になるように水で希釈し、超音波攪拌機中で十分に均一分散させた後、０．０９ＭＰａの圧力で多孔フィルムを通過させ、濾過が不可能になるまでに通過させた液体の重量Ｗ（ｇ）を測定し、多孔フィルムの有効濾過面積Ａ（ｃｍ２）で除算することによって算出される。
【００７１】
（６）濾過精度
本発明の多孔フィルムの濾過精度は、好ましくは０．５０％以下、より好ましくは０．２５％以下、更に好ましくは０．２０％以下である。濾過精度が上記上限以下であれば、濾過精度が良好な多孔フィルムとなる。
【００７２】
なお、濾過精度は、日産化学社製コロイダルシリカ（製品名：スノーテックスＭＰ−４５４０Ｍ、平均粒子径：４５０ｎｍ、固形分：４０重量％、媒体：水）をシリカ濃度４重量％になるように水で希釈し、超音波攪拌機中で十分に均一分散させた後、０．０７ＭＰａの圧力で多孔フィルムを通過させ、吸光度法により通過前後の液の濃度を測定し、粒子の捕集効率（％）を求めることで算出される。
【００７３】
本発明の多孔フィルムは、密度が０．９５５〜０．９７０ｇ／ｃｍ３であるポリエチレン系樹脂（Ａ）とビニル芳香族エラストマー（Ｂ）を所定の割合で含み、上記の透気度、空孔率を有するものである。この多孔フィルムは、延伸前のフィルム中のビニル芳香族エラストマーの分散径に由来する孔径分布が水濾過に適しており、上記の濾過速度、濾過寿命、及び、濾過精度の範囲を満たす。
【００７４】
これに対して、前述の特許文献４のように、硫酸バリウム、炭酸カルシウム等の無機充填剤を高い割合で含む未延伸シートを延伸して製造される多孔フィルムは、無機充填剤の凝集により延伸ムラが生じ、孔の大きさの不均一性及び孔形成のバラツキにより、本発明の多孔フィルムに比較して連通孔を形成し難くなると考えられる。従って、空孔形成の割合が低い多孔構造となり、透気度も劣るフィルムとなる。空孔形成の割合が低い多孔構造となり、透気度が上記の範囲を満たすことができず、強度と多孔性を両立した多孔フィルムとするのは困難である。
一方、ポリプロピレン系樹脂とビニル芳香族エラストマーから得られる多孔フィルムは、後述する比較例９に示す通り、フィルム厚み１μｍあたりの透気度が劣り、かつ濾過寿命が、本発明の多孔フィルムと比較して劣るフィルムとなる。
【００７５】
７．多孔フィルムの製造方法
本発明の多孔フィルムを製造する方法としては、まず、ポリエチレン系樹脂（Ａ）、ビニル芳香族エラストマー（Ｂ）、及び、必要に応じて配合される結晶核剤（Ｃ）、その他の成分を含む本発明のポリエチレン系樹脂組成物を調製し、このポリエチレン系樹脂組成物をポリエチレン系樹脂（Ａ）の融点以上、分解温度未満の温度条件下で押出機等を用いて溶融・成形することによって、無孔膜状物（未延伸シート）を得、得られた未延伸シートを一軸延伸又は二軸延伸する方法が挙げられる。この方法であれば、未延伸シートの組成（即ち、ポリエチレン系樹脂組成物の組成）、厚み、および延伸倍率を変更することにより、作成される多孔フィルムの厚み、透気度、空孔率を容易に調整することができ、好ましい。
【００７６】
上記未延伸シートの成形方法として、より具体的にはＴダイ成形が挙げられる。
【００７７】
本発明のポリエチレン系樹脂組成物の混練物を冷却しながら未延伸シートを成形する際のキャストロールの温度は８０℃以上が好ましく、より好ましくは９０℃以上で、更に好ましくは１００℃以上である。本発明ではポリエチレン系樹脂（Ａ）の結晶部分と非晶部分での延伸工程時による開孔によっても、良好な空孔構造を形成することが可能である。従って、キャストロールの温度を１００℃以上とし、高い結晶化度の未延伸シートを得ることが好ましい。なお、キャストロールの温度の上限は、ポリエチレン系樹脂組成物の溶融温度より低く、通常１１５℃以下である。
【００７８】
次いで、得られた未延伸シートについて一軸延伸、又は二軸延伸を行う。一軸延伸は縦一軸延伸であってもよいし、横一軸延伸であってもよい。二軸延伸は同時二軸延伸であってもよいし、逐次二軸延伸であってもよい。
本発明で目的とする、空孔率が高く、透気性能に優れた多孔フィルムを作製するには、各延伸工程で延伸条件を選択でき、多孔構造を制御し易い逐次二軸延伸を行うことがより好ましい。なお、膜状物の流れ方向（ＭＤ）への延伸を「縦延伸」といい、流れ方向に対して垂直方向（ＴＤ）への延伸を「横延伸」という。
【００７９】
逐次二軸延伸を用いる場合、延伸温度を、用いるポリエチレン系樹脂組成物の組成、結晶融解ピーク温度、結晶化度等によって適時選択する必要があるが、逐次二軸延伸は多孔構造の制御が比較的容易であり、機械強度や収縮率など他の諸物性とのバランスがとりやすいという利点がある。
【００８０】
逐次二軸延伸を用いる場合、以下の手順で縦延伸及び横延伸を行うことが好ましい。
【００８１】
＜縦延伸工程＞
（低温縦延伸工程）
縦延伸を行う際は、延伸による開孔をし易くする理由から、高温縦延伸の前に以下の低温縦延伸工程を行うことが好ましい。
未延伸シートを０℃以上６０℃未満、好ましくは１０℃以上４０℃未満の温度で、機械方向に１．１倍以上３．０倍未満、好ましくは１．２倍以上２．０倍未満の範囲でＭＤ方向に一軸延伸する。ここで、０℃未満で延伸した場合はフィルムが破断する傾向があり、また、６０℃以上で延伸した場合は、得られる延伸フィルムの空孔率が低く、透気度が高くなる傾向がある。
なお、得られる多孔フィルムの透気性能が向上することから、上記延伸工程を実施する前に、シート成形工程で得られた未延伸シートを一定の温度範囲で一定時間熱処理しても良い。
【００８２】
（高温縦延伸工程）
次いで、上記の低温縦延伸で得られた延伸シートを６０℃以上１６０℃未満、好ましくは７０℃以上１３０℃未満の温度でＭＤ方向に１．５倍以上６．０倍未満、好ましくは１．５倍以上５．０倍の範囲で一軸延伸する。ここで、６０℃未満で延伸した場合はフィルムが破断する傾向があり、また、１６０℃以上で延伸した場合は、得られる延伸フィルムの空孔率が低く、透気度が高くなる傾向がある。
【００８３】
上記したような条件で２段階以上で延伸することで、各種用途に好適な良好な物性の多孔フィルムを得ることができる。この縦延伸工程を１段階とすると、得られる延伸フィルムが、要求された物性を満たさない場合がある。
【００８４】
縦延伸倍率は、任意に選択することができるが、一軸延伸（即ち、低温縦延伸と高温縦延伸の合計）あたりの延伸倍率は１．７〜１５倍が好ましく、より好ましくは１．８〜１２倍であり、さらに好ましくは２．０〜１０倍である。一軸延伸あたりの延伸倍率を１．７倍以上とすることで白化が進行して、延伸による多孔化が十分起こっていることを示唆している。また、１０倍以下とすることで、空孔の変形は抑制され、十分に白化した多孔フィルムを得ることができる。
【００８５】
＜横延伸工程＞
横延伸温度は、好ましくは７０〜１５０℃であり、より好ましくは８０〜１４０℃である。横延伸温度がこの範囲内であることによって、縦延伸時に生じた空孔が拡大されて空孔率を増加することができ、十分な多孔性を有することができる。
【００８６】
横延伸倍率は、任意に選択できるが、好ましくは１．１〜１０倍であり、より好ましくは１．５〜９．０倍、更に好ましくは２．０〜８．０倍である。この範囲の横延伸倍率で延伸することによって、縦延伸時に生じた空孔を変形させることなく、十分な空孔率を有する多孔フィルムを得ることができる。
【００８７】
＜熱処理＞
上記のように逐次二軸延伸を行った後は、寸法安定性の向上のために、熱処理を行ってもよい。熱処理は、通常１００〜１５０℃で１秒〜３０分程度実施される。
【００８８】
本発明の多孔フィルムは、このようにして多孔フィルムを作製した後、本発明の効果を損なわない範囲で、必要に応じてコロナ処理、プラズマ処理、印刷、コーティング、蒸着等の表面加工、更にはミシン目加工などを施すことができ、用途に応じて本発明の多孔フィルムを数枚重ねて使用することも可能である。
【００８９】
多孔フィルムを製造する際、前述の特許文献３のように、製膜溶剤を有機溶媒によって抽出することによる手法も存在するが、抽出処理に要するコストが大きいことや、環境への影響という問題点がある。また、製造された多孔フィルムに微量の有機溶媒を含む可能性もあるため、多孔フィルムの性能として溶媒の溶出などが懸念される用途に用いる場合に不利である。
しかし、本発明の多孔フィルムは製造過程において有機溶媒を用いないため、有機溶媒を含まず、低コストであり環境への影響及び残存溶媒の溶出の懸念がないということに利点を有する。
【００９０】
８．液体用フィルター
本発明の液体用フィルターは、上記のような本発明の多孔フィルムを備えるものである。本発明の液体用フィルターは、本発明の多孔フィルムの単層構造であってもよく、他の層と組み合わせた積層構造であってもよい。本発明の液体用フィルターは、水あるいはアセトンといった水系溶媒、ハロゲン化物、エステル類、エーテル、ベンゼン、トルエンといった石油系溶剤を精製するためのフィルター、具体的には、自動車産業（電着塗料回収再利用システム）、半導体産業（超純水製造）、医薬・食品産業（除菌、酵素精製）などにおいて使用される精密濾過膜として有用である。
【００９１】
多孔フィルムを濾過システムに組み込む場合、多孔フィルムを同心状に巻き付けた状態（ワインド型）や、プリーツ加工を施し円筒の容器に収納した状態（カートリッジフィルター）とすることが可能であり、このカートリッジフィルターを、簡便に濾過システムに組み込むことができる。
【実施例】
【００９２】
以下に、実施例および比較例を挙げて、本発明の多孔フィルムについて更に詳細に説明するが、本発明はその要旨を超えない限り、以下の実施例に限定されるものではない。
以下において、多孔フィルムの引き取り（流れ）方向を「ＭＤ」、その直角方向を「ＴＤ」と記載する。
【００９３】
［多孔フィルム原材料］
多孔フィルムの製造に用いた原材料は以下の通りである。
【００９４】
＜ポリエチレン系樹脂（Ａ）＞
・Ａ−１；高密度ポリエチレン（ハイゼックス３６００Ｆ、プライムポリマー社製、ＭＦＲ（１９０℃、２．１６ｋｇ）：１．０ｇ／１０分、密度：０．９５８ｇ／ｃｍ３、融点：１３４℃、融解エンタルピーΔＨｍ：２０７Ｊ／ｇ、結晶化温度：１１５℃、結晶化エンタルピーΔＨｃ：２１０Ｊ／ｇ）
・Ａ−２；高密度ポリエチレン（ハイゼックス３３００Ｆ、プライムポリマー社製、ＭＦＲ（１９０℃、２．１６ｋｇ）：１．１ｇ／１０分、密度：０．９５０ｇ／ｃｍ３、融点：１３２℃、融解エンタルピーΔＨｍ：１８８Ｊ／ｇ、結晶化温度：１１４℃、結晶化エンタルピーΔＨｃ：１８９Ｊ／ｇ）
【００９５】
＜ポリプロピレン系樹脂（Ａ’）＞
・Ａ’−１；ホモポリプロピレン（ノバテックＰＰ
ＦＹ６ＨＡ、日本ポリプロ株式会社製、ＭＦＲ（２３０℃、２．１６ｋｇ）：２．４ｇ／１０ｍｉｎ、密度：０．９ｇ／ｃｍ３）
【００９６】
＜ビニル芳香族エラストマー（Ｂ）＞
・Ｂ−１；スチレン系熱可塑性エラストマー（スチレン−エチレン−プロピレンブロック共重合体、グレード名；ＳＥＰＴＯＮ１００１、クラレ社製、重量平均分子量Ｍｗ；１８６，０００、分子量分布Ｍｗ／Ｍｎ；１．０７、ＭＦＲ（２３０℃、２．１６ｋｇ）；０．１ｇ／１０分、スチレン含有量；３５重量％）
【００９７】
＜結晶核剤（Ｃ）＞
・Ｃ−１；ポリエチレン用結晶核剤マスターバッチ（グレード名：リケマスターＣＮ−００２、理研ビタミン社製）
・Ｃ−２：核剤（ソルビトール系化合物、グレード名：ゲルオールＭＤ−ＬＭ３０Ｇ、新日本理化社製）
【００９８】
［物性の測定方法］
製造された多孔フィルムの各種物性の測定方法は以下の通りである。
【００９９】
（１）厚み
得られた多孔フィルムを１／１０００ｍｍのダイアルゲージにて、面内を不特定に５箇所測定しその平均を厚みとした。
【０１００】
（２）透気度
２５℃の空気雰囲気下にて、ＪＩＳ  Ｐ８１１７に準拠して多孔フィルムの透気度を測定した。測定機器として、デジタル型王研式透気度専用機（旭精工社製）を用いた。
また、測定された透気度（秒／１００ｍｌ）を多孔フィルムの厚さで除して、厚さ１μｍあたりの透気度（秒／１００ｍｌ／μｍ）を算出した。
【０１０１】
（３）空孔率
得られた多孔フィルムの実質量Ｗ１を測定し、多孔フィルムの製造に用いたポリエチレン系樹脂組成物の密度と厚みから空孔率０％の場合の質量Ｗ０を計算し、それらの値から下記式に基づき算出した。
空孔率（％）＝{（Ｗ０−Ｗ１）／Ｗ０}×１００
【０１０２】
（４）濾過速度
２５℃の空気雰囲気下において、所定の体積Ｖ（ｍｌ）のアセトンが０．０７ＭＰａの圧力で、有効濾過面積Ａ（ｃｍ２）の多孔フィルムを通過する時間ｔ（ｓｅｃ）を測定し、下記式に基づき算出した。
濾過速度（ｍｌ／ｍｉｎ・ｃｍ２）＝（Ｖ×６０）／（ｔ×Ａ）
【０１０３】
（５）濾過寿命
日産化学社製コロイダルシリカ（製品名：スノーテックスＭＰ−４５４０Ｍ、平均粒子径：４５０ｎｍ、固形分：４０重量％、媒体：水）をシリカ濃度４重量％になるように水で希釈し、超音波攪拌機中で十分に均一分散させた後、０．０９ＭＰａの圧力で多孔フィルムを通過させ、濾過が不可能になるまでに通過した液体の重量Ｗ（ｇ）を測定し、有効濾過面積Ａ（ｃｍ２）で除算することによって濾過寿命（ｇ／ｃｍ２）を算出した。
【０１０４】
（６）濾過精度
日産化学社製コロイダルシリカ（製品名：スノーテックスＭＰ−４５４０Ｍ、平均粒子径：４５０ｎｍ、固形分：４０重量％、媒体：水）をシリカ濃度４重量％になるように水で希釈し、超音波攪拌機中で十分に均一分散させた後、０．０７ＭＰａの圧力で多孔フィルムを通過させ、吸光度法により通過前後の液の濃度を測定し、粒子の捕集効率（％）を算出した。
【０１０５】
［実施例１］
ポリエチレン系樹脂（Ａ−１）を７０重量部、ビニル芳香族エラストマー（Ｂ−１）を３０重量部、結晶核剤（Ｃ−１）を２．５重量部の割合で配合し、二軸押出機に投入し、設定温度２３０℃で溶融混練後、ストランドダイにてストランド状に賦形した後、ストランドカッターにて裁断し、ペレット化した。
【０１０６】
得られたペレットを単軸押出機に投入し、設定温度２１０℃で溶融混練後、Ｔダイにてシート状に賦形した後、１１０℃に設定したキャストロールにて冷却固化を行い、厚み５００μｍの未延伸シートを得た。その後、得られた未延伸シートを、１５℃に設定したロール（Ｘ）と２０℃に設定したロール（Ｙ）間において、ドロー比１００％（延伸倍率２．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度９０℃、予熱時間１２秒間で予熱した後、延伸温度９０℃、３.０倍横方向に延伸した。その後、１１０℃で１２秒熱処理を行い、二軸延伸多孔フィルムを得た。
得られたフィルムの評価結果を表１に示す。
【０１０７】
［実施例２］
実施例１と同様に未延伸シートを得た。得られた未延伸シートを、１５℃に設定したロール（Ｘ）と２０℃に設定したロール（Ｙ）間において、ドロー比２００％（延伸倍率３．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。得られたＭＤ延伸多孔フィルムを、京都機械社製フィルムテンター設備にて、予熱温度９０℃、予熱時間１２秒間で予熱した後、延伸温度９０℃、３．０倍横方向に延伸した。その後、実施例１と同様に熱処理を行い、二軸延伸多孔フィルムを得た。
得られたフィルムの評価結果を表１に示す。
【０１０８】
［実施例３］
実施例１と同様に未延伸シートを得た。得られた未延伸シートを、１５℃に設定したロール（Ｘ）と２０℃に設定したロール（Ｙ）間において、ドロー比２００％（延伸倍率３．０倍）を掛けて低温縦延伸を行った。次いで、１２０℃に設定したロール（Ｐ）と１２０℃に設定したロール（Ｑ）間において、ドロー比１００％（延伸倍率２.０倍）を掛けて高温縦延伸を行い、ＭＤ延伸フィルムを得た。得られたＭＤ延伸多孔フィルムを、京都機械社製フィルムテンター設備にて、予熱温度９０℃、予熱時間１２秒間で予熱した後、延伸温度９０℃、３．０倍横方向に延伸した。その後、実施例１と同様に熱処理を行い、二軸延伸多孔フィルムを得た。
得られたフィルムの評価結果を表１に示す。
【０１０９】
［比較例１］
実施例１と同様に未延伸シートを得た。得られた未延伸シートを、１５℃に設定したロール（Ｘ）と２０℃に設定したロール（Ｙ）間において、ドロー比１００％（延伸倍率２．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。得られたＭＤ延伸多孔フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、多孔フィルムの濾過速度が小さく評価に時間を要するため、濾過寿命、濾過精度の評価は行わなかった。
【０１１０】
［比較例２］
実施例１と同様に未延伸シートを得た。得られた未延伸シートを、１５℃に設定したロール（Ｘ）と２０℃に設定したロール（Ｙ）間において、ドロー比２００％（延伸倍率３．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。得られたＭＤ延伸多孔フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、多孔フィルムの濾過速度が小さく評価に時間を要するため、濾過寿命、濾過精度の評価は行わなかった。
【０１１１】
［比較例３］
ポリエチレン系樹脂（Ａ−２）を７０重量部、ビニル芳香族エラストマー（Ｂ−１）を３０重量部、結晶核剤（Ｃ−１）を２．５重量部の割合で配合し、２軸押出機に投入し、設定温度２３０℃で溶融混練後、ストランドダイにてストランド状に賦形した後、ストランドカッターにて裁断し、ペレット化した。
【０１１２】
得られたペレットを単軸押出機に投入し、設定温度２１０℃で溶融混練後、Ｔダイにてシート状に賦形した後、１１０℃に設定したキャストロールにて冷却固化を行い、厚み５００μｍの未延伸シートを得た。その後、得られた未延伸シートを、１５℃に設定したロール（Ｘ）と２０℃に設定したロール（Ｙ）間において、ドロー比１００％（延伸倍率２．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、濾過速度が小さく評価に時間を要するため、濾過寿命、濾過精度の評価は行わなかった。
【０１１３】
［比較例４］
比較例３と同様に未延伸シートを得た。得られた未延伸シートを、１５℃に設定したロール（Ｘ）と２０℃に設定したロール（Ｙ）間において、ドロー比３００％（延伸倍率４．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。得られたＭＤ延伸多孔フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、濾過速度が小さく評価に時間を要するため、濾過寿命、濾過精度の評価は行わなかった。
【０１１４】
［比較例５］
ポリエチレン系樹脂（Ａ−２）を７０重量部、ビニル芳香族エラストマー（Ｂ−１）を３０重量部、結晶核剤（Ｃ−１）を２．５重量部の割合で配合し、設定温度２１０℃に設定した同方向二軸押出機に投入して溶融混練し、溶融混練後、Ｔダイにてシート状に賦形した後、９０℃に設定したキャストロールにて冷却固化して厚み２５０μｍの未延伸シートを得た。
【０１１５】
その後、得られた未延伸シートを、２０℃に設定したロール（Ｘ）と４０℃に設定したロール（Ｙ）間において、ドロー比１００％（延伸倍率２．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、透気度が著しく大きく透気性能に劣り、濾過速度も著しく小さくなるため、濾過性能評価は行わなかった。
【０１１６】
［比較例６］
比較例５と同様に未延伸シートを得た。得られた未延伸シートを、２０℃に設定したロール（Ｘ）と４０℃に設定したロール（Ｙ）間において、ドロー比３００％（延伸倍率４．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、透気度が著しく大きく透気性能に劣り、濾過速度も著しく小さくなるため、濾過性能評価は行わなかった。
【０１１７】
［比較例７］
ポリエチレン系樹脂（Ａ−２）を７０重量部、ビニル芳香族エラストマー（Ｂ−１）を３０重量部の割合で配合し、設定温度２１０℃に設定した同方向二軸押出機に投入して溶融混練し、溶融混練後、Ｔダイにてシート状に賦形した後、９０℃に設定したキャストロールにて冷却固化して厚み２５０μｍの未延伸シートを得た。
【０１１８】
その後、得られた未延伸シートを、２０℃に設定したロール（Ｘ）と４０℃に設定したロール（Ｙ）間において、ドロー比１００％（延伸倍率２．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、透気度が著しく大きく透気性能に劣り、濾過速度も著しく小さくなるため、濾過性能評価は行わなかった。
【０１１９】
［比較例８］
比較例７と同様に未延伸シートを得た。得られた未延伸シートを、２０℃に設定したロール（Ｘ）と４０℃に設定したロール（Ｙ）間において、ドロー比３００％（延伸倍率４．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度９０℃、予熱時間１２秒間で予熱した後、延伸温度９０℃、１．５倍横方向に延伸した。その後、実施例１と同様に熱処理を行い、二軸延伸多孔フィルムを得た。
得られたフィルムの評価結果を表２に示す。ただし、透気度が著しく大きく透気性能に劣り、濾過速度も著しく小さくなるため、濾過性能評価は行わなかった。
【０１２０】
［比較例９］
ポリプロピレン系樹脂（Ａ’−１）を７０重量部、ビニル芳香族エラストマー（Ｂ−１）を３０重量部、結晶核剤（Ｃ−２）を０．１重量部の割合で配合し、二軸押出機に投入し、設定温度２３０℃で溶融混練後、ストランドダイにてストランド状に賦形した後、ストランドカッターにて裁断し、ペレット化した。
【０１２１】
得られたペレットを単軸押出機に投入し、設定温度２００℃で溶融混練後、Ｔダイにてシート状に賦形した後、１２７℃に設定したキャストロールにて冷却固化を行い、厚み２３０μｍの未延伸シートを得た。その後、得られた未延伸シートを、２０℃に設定したロール（Ｘ）と２０℃に設定したロール（Ｙ）間において、ドロー比１００％（延伸倍率２．０倍）を掛けて低温縦延伸を行った。次いで、１２０℃に設定したロール（Ｐ）と１２０℃に設定したロール（Ｑ）間において、ドロー比５０％（延伸倍率１．５倍）を掛けて高温縦延伸を行い、ＭＤ延伸フィルムを得た。次いで、得られたＭＤ延伸フィルムを、京都機械社製フィルムテンター設備にて、予熱温度１４５℃、予熱時間１２秒間で予熱した後、延伸温度１４５℃、３.０倍横方向に延伸した。その後、１５５℃で１２秒熱処理を行い、二軸延伸多孔フィルムを得た。
得られたフィルムの評価結果を表２に示す。
【０１２２】
【表１】
0006787025.tif 000002
【０１２３】
【表２】
0006787025.tif 000003
【０１２４】
実施例１〜３で得られた多孔フィルムは、空孔率が６０％以上、透気度は５０ｓｅｃ／１００ｍｌ以下であり、良好な濾過速度、濾過寿命、濾過精度を有する多孔フィルムである。
【０１２５】
比較例１〜２で得られたフィルムは、横方向への延伸倍率が小さく形成される空孔の割合が低くなっているため、空孔率が実施例と比較して小さく、透気度が実施例と比較して大きい。その結果、濾過速度に劣り、濾過性能に劣るフィルムとなっていることがわかる。
【０１２６】
比較例３〜４で得られたフィルムは、ポリエチレン系樹脂（Ａ−２）の密度が小さく結晶化度が低くビニル芳香族エラストマー（Ｂ−１）のとの界面で開孔起点が生じにくかったため、空孔率が実施例と比較して小さく、透気度が実施例と比較して大きい。その結果、濾過速度に劣り、濾過性能に劣るフィルムとなっていることがわかる。
【０１２７】
比較例５〜６で得られたフィルムは、空孔率が実施例と比較して小さく、透気度が実施例と比較して大きい。その結果、濾過速度に劣り、濾過性能に劣るフィルムとなっていることがわかる。この様な結果となる理由として、キャストロール温度が低く、良好な結晶構造系に至らなかったため、結果として結晶化度が低くなり、ポリエチレン系樹脂（Ａ−２）の結晶化度が低下したため、ビニル芳香族エラストマー（Ｂ−１）のとの界面で開孔起点が生じにくかったことが考えられる。
【０１２８】
比較例７〜８で得られたフィルムは、空孔率が実施例と比較して小さく、透気度が実施例と比較して大きい。その結果、濾過速度に劣り、濾過性能に劣るフィルムとなっていることがわかる。この様な結果となる理由として、結晶核剤（Ｃ）を添加していないため、良好な結晶構造系に至らず、結果として結晶化度が低くなり、ポリエチレン系樹脂（Ａ−２）の結晶化度が低下したため、ビニル芳香族エラストマー（Ｂ−１）のとの界面で開孔起点が生じにくかったことが考えられる。
【０１２９】
比較例９では、実施例１〜３に比較して、フィルム厚み１μｍあたりの透気度が劣り、かつ濾過寿命もわずかながら劣る。この様な結果となる理由としては、用いたビニル芳香族エラストマーとの相溶性が、ベース樹脂であるポリプロピレン系樹脂とポリエチレン系樹脂によって異なることが考えられる。ポリエチレン系樹脂と比較して、比較例９で用いたポリプロピレン系樹脂はビニル芳香族エラストマーとの相溶性が小さく、ベース樹脂中に対するエラストマーの分散性が低くなっていると考えられる。従って、実施例１〜３と比較して、比較例９では得られる多孔構造にも差が生じていると考えられる。
【産業上の利用可能性】
【０１３０】
本発明の多孔フィルムは、多数の空孔構造を有し、透気度が小さく透気性能に優れ、濾過速度、濾過寿命、濾過精度に優れたポリエチレン製多孔フィルムであり、特に水を精製するためのフィルター、具体的には、自動車産業（電着塗料回収再利用システム）、半導体産業（超純水製造）、医薬・食品産業（除菌、酵素精製）などにおいて使用される濾過膜として有用である。